(57)【要約】【課題】所望の体積平均粒子径に調整できる中空樹脂粒子、その中空樹脂粒子を含む断熱層を備える感熱記録材料、および、所望の体積平均粒子径に調整できる中空樹脂粒子の製造方法を提供すること。【解決手段】中空樹脂粒子は、内部が中空であり、ウレタン・ウレア樹脂からなる。ウレタン・ウレア樹脂は、アニオン性基を有する。ウレタン・ウレア樹脂中のアニオン性基の含有量は、０．３質量％以上１０質量％以下である。【選択図】なし【特許請求の範囲】
【請求項１】
内部が中空であり、ウレタン・ウレア樹脂からなる中空樹脂粒子であって、
前記ウレタン・ウレア樹脂は、アニオン性基を有し、
前記ウレタン・ウレア樹脂中の前記アニオン性基の含有量は、０．３質量％以上１０質量％以下であることを特徴とする、中空樹脂粒子。
【請求項２】
前記アニオン性基が、スルホニル基、または、カルボキシル基であることを特徴とする、請求項１に記載の中空樹脂粒子。
【請求項３】
前記ウレタン・ウレア樹脂が、前記アニオン性基を含むポリイソシアネートと、活性水素基含有化合物との反応生成物を含むことを特徴とする、請求項１または２に記載の中空樹脂粒子。
【請求項４】
前記アニオン性基を含むポリイソシアネートが、前記アニオン性基を含む脂肪族イソシアヌレートであることを特徴とする、請求項３に記載の中空樹脂粒子。
【請求項５】
体積平均粒子径が、０．５μｍ以上３０μｍ以下であることを特徴とする、請求項１〜４のいずれか一項に記載の中空樹脂粒子。
【請求項６】
体積中空率が、３０％以上９０％以下であることを特徴とする、請求項１〜５のいずれか一項に記載の中空樹脂粒子。
【請求項７】
支持層と、断熱層と、感熱記録層とを順に備え、
前記断熱層は、請求項１〜６のいずれか一項に記載の中空樹脂粒子を含むことを特徴とする、感熱記録材料。
【請求項８】
水に、アニオン性基を含むポリイソシアネートと疎水性溶剤とを混合し、前記アニオン性基を含むポリイソシアネートにより前記疎水性溶剤を内包したポリイソシアネート液滴を得る工程、
前記ポリイソシアネート液滴における前記アニオン性基を含むポリイソシアネートと、前記活性水素基含有化合物とを反応させて、前記疎水性溶剤を内包したウレタン・ウレア樹脂からなる樹脂粒子を得る工程、および、
前記樹脂粒子おいて内包された前記疎水性溶剤を除去して、前記ウレタン・ウレア樹脂からなり、内部が中空である中空樹脂粒子を得る工程
を備えることを特徴とする、中空樹脂粒子の製造方法。
【請求項９】
前記樹脂粒子において、前記ウレタン・ウレア樹脂および前記疎水性溶剤の総量に対するアニオン性基の含有量が、０．０７５質量％以上１．７質量％以下であることを特徴とする、請求項８に記載の中空樹脂粒子の製造方法。
【発明の詳細な説明】
【技術分野】
【０００１】
本発明は、中空樹脂粒子、感熱記録材料、および、中空樹脂粒子の製造方法に関し、詳しくは、中空樹脂粒子、中空樹脂粒子を含む断熱層を備える感熱記録材料、および、中空樹脂粒子の製造方法に関する。
【背景技術】
【０００２】
従来、中空樹脂粒子は、感熱記録紙、熱転写受容紙などの感熱記録材料、農薬、医薬、香料、液晶、接着剤などの多くの分野において用いられている。
【０００３】
このような中空樹脂粒子は、例えば、揮発性溶媒に、保護膜形成物質としての芳香族イソシアネートを配合して、分散相を得、別途、水に分散剤を配合して連続相を得、次いで、この連続相に分散相を混合し、分散させることにより、分散液を得、次いで、その分散液を反応させて、保護膜形成物質により揮発性溶媒を内包したマイクロカプセルを得、その後、揮発性溶媒を気化させて、マイクロカプセルの内部を中空にすることにより製造されている（例えば、下記特許文献１参照。）。
【先行技術文献】
【特許文献】
【０００４】
【特許文献１】特開２００６−３２６４５７号公報
【発明の概要】
【発明が解決しようとする課題】
【０００５】
このような中空樹脂粒子において、体積平均粒子径が大きすぎると、例えば、中空樹脂粒子を含む樹脂を基材に塗工する際、塗膜の平滑性が低下する。また、中空樹脂粒子の体積平均粒子径が小さすぎると、中空率を一定とした場合、保護膜の厚みの絶対値が小さくなるため、粒子が潰れやすく、また、変形しやすくなり、断熱材として用いる場合に、断熱性に劣る。そのため、中空樹脂粒子の体積平均粒子径を調整することが要求される。
【０００６】
一方、特許文献１の製造方法では、保護膜形成物質を揮発性溶媒に配合した後、分散剤を用いて、分散させている。しかし、このような方法では、分散が不均一となり、体積平均粒子径の分布が広がるため、体積平均粒子径の調製が困難である。
【０００７】
本発明は、所望の体積平均粒子径に調整できる中空樹脂粒子、その中空樹脂粒子を含む断熱層を備える感熱記録材料、および、所望の体積平均粒子径に調整できる中空樹脂粒子の製造方法を提供することにある。
【課題を解決するための手段】
【０００８】
本発明［１］は、内部が中空であり、ウレタン・ウレア樹脂からなる中空樹脂粒子であって、前記ウレタン・ウレア樹脂は、アニオン性基を有し、前記ウレタン・ウレア樹脂中の前記アニオン性基の含有量は、０．３質量％以上１０質量％以下である、中空樹脂粒子である。
【０００９】
本発明［２］は、前記アニオン性基が、スルホニル基、または、カルボキシル基である、上記［１］に記載の中空樹脂粒子を含んでいる。
【００１０】
本発明［３］は、前記ウレタン・ウレア樹脂が、前記アニオン性基を含むポリイソシアネートと、活性水素基含有化合物との反応生成物を含む、上記［１］または［２］に記載の中空樹脂粒子を含んでいる。
【００１１】
本発明［４］は、前記アニオン性基を含むポリイソシアネートが、前記アニオン性基を含む脂肪族イソシアヌレートである、上記［３］に記載の中空樹脂粒子を含んでいる。
【００１２】
本発明［５］は、体積平均粒子径が、０．５μｍ以上３０μｍ以下である、上記［１］〜［４］のいずれか一項に記載の中空樹脂粒子を含んでいる。
【００１３】
本発明［６］は、体積中空率が、３０％以上９０％以下である、上記［１］〜［５］のいずれか一項に記載の中空樹脂粒子を含んでいる。
【００１４】
本発明［７］は、支持層と、断熱層と、感熱記録層とを順に備え、前記断熱層は、上記［１］〜［６］のいずれか一項に記載の中空樹脂粒子を含む、感熱記録材料を含んでいる。
【００１５】
本発明［８］は、水に、アニオン性基を含むポリイソシアネートと疎水性溶剤とを混合し、前記アニオン性基を含むポリイソシアネートにより前記疎水性溶剤を内包したポリイソシアネート液滴を得る工程、前記ポリイソシアネート液滴における前記アニオン性基を含むポリイソシアネートと、前記活性水素基含有化合物とを反応させて、前記疎水性溶剤を内包したウレタン・ウレア樹脂からなる樹脂粒子を得る工程、および、前記樹脂粒子おいて内包された前記疎水性溶剤を除去して、前記ウレタン・ウレア樹脂からなり、内部が中空である中空樹脂粒子を得る工程を備える、中空樹脂粒子の製造方法である。
【００１６】
本発明［９］は、前記樹脂粒子において、前記ウレタン・ウレア樹脂および前記疎水性溶剤の総量に対するアニオン性基の含有量が、０．０７５質量％以上１．７質量％以下であることを特徴とする、上記［８］に記載の中空樹脂粒子の製造方法を含んでいる。
【発明の効果】
【００１７】
本発明の中空樹脂粒子は、内部が中空であり、ウレタン・ウレア樹脂からなり、ウレタン・ウレア樹脂は、アニオン性基を有し、ウレタン・ウレア樹脂中のアニオン性基の含有量は、０．３質量％以上１０質量％以下である。そのため、中空樹脂粒子の体積平均粒子径が調整されている。その結果、この中空樹脂粒子が、過度に大きくなることを抑制できるため、例えば、中空樹脂粒子を含む樹脂を基材に塗工する際、塗膜の平滑性が向上する。また、この中空樹脂粒子が、過度に小さくなることを抑制できるため、内部空間を確保でき、断熱性に優れる。
【００１８】
本発明の感熱記録材料は、本発明の中空樹脂粒子を含む断熱層を備えるため、断熱性に優れる。
【００１９】
本発明の中空樹脂粒子の製造方法は、水に、アニオン性基を含むポリイソシアネートと疎水性溶剤とを混合し、アニオン性基を含むポリイソシアネートにより疎水性溶剤を内包したポリイソシアネート粒子を得る工程、ポリイソシアネート粒子におけるアニオン性基を含むポリイソシアネートと、活性水素基含有化合物とを反応させて、疎水性溶剤を内包したウレタン・ウレア樹脂からなる樹脂粒子を得る工程を備える。そのため、中空樹脂粒子の体積平均粒子径を調整できる。
【図面の簡単な説明】
【００２０】
【図１】図１は、本発明の感熱記録材料の一実施形態を示す断面図である。
【発明を実施するための形態】
【００２１】
中空樹脂粒子は、アニオン性基を含むポリイソシアネートを調製する工程、水に、アニオン性基を含むポリイソシアネートと疎水性溶剤とを混合し、アニオン性基を含むポリイソシアネートにより疎水性溶剤を内包したポリイソシアネート液滴を得る工程、ポリイソシアネート液滴におけるアニオン性基を含むポリイソシアネートと、活性水素基含有化合物とを反応させて、疎水性溶剤を内包したウレタン・ウレア樹脂からなる樹脂粒子を得る工程、および、樹脂粒子おいて内包された疎水性溶剤を除去して、ウレタン・ウレア樹脂からなり、内部が中空である中空樹脂粒子を得る工程を備える製造方法により、得ることができる。
【００２２】
アニオン性基を含むポリイソシアネートを調製する工程では、ポリイソシアネートをアニオン性基含有活性水素化合物で変性させる。これによって、アニオン性基を含むポリイソシアネートを得る。
【００２３】
ポリイソシアネートをアニオン性基含有活性水素化合物で変性するには、例えば、ポリイソシアネートと、アニオン性基含有活性水素化合物とを反応させる。
【００２４】
ポリイソシアネートは、疎水性溶剤（後述）と親和する有機ポリイソシアネートであって、例えば、ポリイソシアネート単量体、ポリイソシアネート誘導体などが挙げられる。
【００２５】
ポリイソシアネート単量体としては、例えば、芳香族ポリイソシアネート、芳香脂肪族ポリイソシアネート、脂肪族ポリイソシアネートなどが挙げられる。
【００２６】
芳香族ポリイソシアネートとしては、例えば、トリレンジイソシアネート（２，４−または２，６−トリレンジイソシアネートもしくはその混合物）（ＴＤＩ）、フェニレンジイソシアネート（ｍ−、ｐ−フェニレンジイソシアネートもしくはその混合物）、４，４’−ジフェニルジイソシアネート、１，５−ナフタレンジイソシアネート（ＮＤＩ）、ジフェニルメタンジイソシネート（４，４’−、２，４’−または２，２’−ジフェニルメタンジイソシネートもしくはその混合物）（ＭＤＩ）、４，４’−トルイジンジイソシアネート（ＴＯＤＩ）、４，４’−ジフェニルエーテルジイソシアネートなどの芳香族ジイソシアネートなどが挙げられる。
【００２７】
芳香脂肪族ポリイソシアネートとしては、例えば、キシリレンジイソシアネート（１，３−または１，４−キシリレンジイソシアネートもしくはその混合物）（ＸＤＩ）、テトラメチルキシリレンジイソシアネート（１，３−または１，４−テトラメチルキシリレンジイソシアネートもしくはその混合物）（ＴＭＸＤＩ）、ω，ω’−ジイソシアネート−１，４−ジエチルベンゼンなどの芳香脂肪族ジイソシアネートなどが挙げられる。
【００２８】
脂肪族ポリイソシアネートとしては、例えば、エチレンジイソシアネート、トリメチレンジイソシアネート、１，２−プロピレンジイソシアネート、ブチレンジイソシアネート（テトラメチレンジイソシアネート、１，２−ブチレンジイソシアネート、２，３−ブチレンジイソシアネート、１，３−ブチレンジイソシアネート）、１，５−ペンタメチレンジイソシアネート（ＰＤＩ）、１，６−ヘキサメチレンジイソシアネート（ＨＤＩ）、２，４，４−または２，２，４−トリメチルヘキサメチレンジイソシアネート、２，６−ジイソシアネートメチルカプエート、ドデカメチレンジイソシアネートなどの脂肪族ジイソシアネートなどが挙げられる。
【００２９】
また、脂肪族ポリイソシアネートには、脂環族ポリイソシアネートが含まれる。
【００３０】
脂環族ポリイソシアネートとしては、例えば、１，３−シクロペンタンジイソシアネート、１，３−シクロペンテンジイソシアネート、シクロヘキサンジイソシアネート（１，４−シクロヘキサンジイソシアネート、１，３−シクロヘキサンジイソシアネート）、３−イソシアナトメチル−３，５，５−トリメチルシクロヘキシルイソシアネート（イソホロンジイソシアネート）（ＩＰＤＩ）、メチレンビス（シクロヘキシルイソシアネート）（４，４’−、２，４’−または２，２’−メチレンビス（シクロヘキシルイソシアネート、これらのＴｒａｎｓ，Ｔｒａｎｓ−体、Ｔｒａｎｓ，Ｃｉｓ−体、Ｃｉｓ，Ｃｉｓ−体、もしくはその混合物））（Ｈ１２ＭＤＩ）、メチルシクロヘキサンジイソシアネート（メチル−２，４−シクロヘキサンジイソシアネート、メチル−２，６−シクロヘキサンジイソシアネート）、ノルボルナンジイソシアネート（各種異性体もしくはその混合物）（ＮＢＤＩ）、ビス（イソシアナトメチル）シクロヘキサン（１，３−または１，４−ビス（イソシアナトメチル）シクロヘキサンもしくはその混合物）（Ｈ６ＸＤＩ）などの脂環族ジイソシアネートなどが挙げられる。
【００３１】
これらポリイソシアネート単量体は、単独使用または２種類以上併用することができる。
【００３２】
ポリイソシアネート誘導体は、上記したポリイソシアネート単量体の誘導体であって、例えば、上記したポリイソシアネート単量体の多量体（例えば、２量体、３量体（例えば、イソシアヌレート誘導体、イミノオキサジアジンジオン誘導体）、５量体、７量体など）、アロファネート誘導体（例えば、上記したポリイソシアネート単量体と、低分子量ポリオール（１価アルコールまたは２価アルコール）との反応より生成するアロファネート誘導体など）、ポリオール誘導体（例えば、上記したポリイソシアネート単量体と低分子量ポリオール（３価アルコール）との反応より生成するポリオール誘導体（アルコール付加体）など）、ビウレット誘導体（例えば、上記したポリイソシアネート単量体と、水やアミン類との反応により生成するビウレット誘導体など）、ウレア誘導体（例えば、上記したポリイソシアネート単量体とジアミンとの反応により生成するウレア誘導体など）、オキサジアジントリオン誘導体（例えば、上記したポリイソシアネート単量体と炭酸ガスとの反応により生成するオキサジアジントリオンなど）、カルボジイミド誘導体（上記したポリイソシアネート単量体の脱炭酸縮合反応により生成するカルボジイミド誘導体など）、ウレトジオン誘導体、ウレトンイミン誘導体などが挙げられる。
【００３３】
さらに、ポリイソシアネート誘導体として、ポリメチレンポリフェニレンポリイソシアネート（クルードＭＤＩ、ポリメリックＭＤＩ）なども挙げられる。
【００３４】
これらポリイソシアネート誘導体は、単独使用または２種類以上併用することができる。
【００３５】
ポリイソシアネートとしては、好ましくは、脂肪族ポリイソシアネートおよびその誘導体が挙げられる。
【００３６】
ポリイソシアネートが、脂肪族ポリイソシアネートおよびその誘導体であれば、中空樹脂粒子が黄変することを抑制できる。
【００３７】
また、ポリイソシアネートとしては、好ましくは、ポリイソシアネート単量体の誘導体、より好ましくは、ポリイソシアネートのイソシアヌレート誘導体が挙げられる。
【００３８】
ポリイソシアネートが、ポリイソシアネート単量体の誘導体であれば、中空樹脂粒子の強度を向上させることができる。
【００３９】
ポリイソシアネートとしては、とりわけ好ましくは、脂肪族ポリイソシアネートのイソシアヌレート誘導体が挙げられる。
【００４０】
ポリイソシアネートが、脂肪族ポリイソシアネートのイソシアヌレート誘導体であれば、中空樹脂粒子が黄変することを抑制でき、かつ、中空樹脂粒子の強度を向上させることができる。
【００４１】
アニオン性基含有活性水素化合物は、ポリイソシアネートと反応する活性水素基およびアニオン性基を併有する。
【００４２】
活性水素基としては、例えば、水酸基、アミノ基などが挙げられ、好ましくは、アミノ基が挙げられる。
【００４３】
アニオン性基としては、例えば、スルホニル基、カルボキシル基、リン酸基が挙げられ、好ましくは、スルホニル基、カルボキシル基が挙げられる。
【００４４】
アニオン性基が、スルホニル基、または、カルボキシル基であれば、アニオン性基を含むポリイソシアネートは、分散性に優れる。
【００４５】
なお、アニオン性基は、後述する中和剤によって、塩を形成していてもよい。
【００４６】
アニオン性基含有活性水素化合物としては、例えば、スルホニル基含有活性水素化合物、カルボキシル基含有活性水素化合物、リン酸基含有活性水素化合物などが挙げられる。
【００４７】
スルホニル基含有活性水素化合物は、活性水素基およびスルホニル基を併有する化合物であって、例えば、ヒドロキシメタンスルホン酸、ヒドロキシエタンスルホン酸、３−ヒドロキシプロパンスルホン酸などのヒドロキシアルカンスルホン酸、例えば、２−（シクロヘキシルアミノ）−エタンスルホン酸、３−（シクロヘキシルアミノ）−プロパンスルホン酸などのアミノスルホン酸などの１つの活性水素基および１つのスルホニル基を併有するスルホニル基含有活性水素化合物などが挙げられる。
【００４８】
カルボキシル基含有活性水素化合物は、活性水素基およびカルボキシル基を併有する化合物であって、例えば、グリコール酸、乳酸、ヒドロキシピバリン酸、リンゴ酸、クエン酸などの１つの活性水素基および１つのカルボキシル基を併有するカルボキシル基含有活性水素化合物、例えば、２，２−ジメチロール酢酸、２，２−ジメチロール乳酸、２，２−ジメチロールプロピオン酸、２，２−ジメチロールブタン酸、ジメチロールヘプタン酸、ジメチロールノナン酸、２，２−ジメチロール酪酸、２，２−ジメチロール吉草酸などの２つの活性水素基および１つのカルボキシル基を併有するカルボキシル基含有活性水素化合物などが挙げられる。
【００４９】
リン酸基含有活性水素化合物は、活性水素基およびリン酸基を併有する化合物であって、例えば、ヒドロキシアルキルホスホン酸、アミノアルキルホスホン酸などの１つの活性水素基および１つのリン酸基を併有するリン酸基含有活性水素化合物などが挙げられる。
【００５０】
アニオン性基含有活性水素化合物は、単独使用または２種類以上併用することができる。
【００５１】
アニオン性基含有活性水素化合物としては、好ましくは、スルホニル基含有活性水素化合物、カルボキシル基含有活性水素化合物、より好ましくは、３−（シクロヘキシルアミノ）−プロパンスルホン酸、グリコール酸が挙げられる。
【００５２】
そして、ポリイソシアネートとアニオン性基含有活性水素化合物とを反応させるには、アニオン性基含有活性水素化合物の活性水素基に対してポリイソシアネートのイソシアネート基が過剰となるように、ポリイソシアネートとアニオン性基含有活性水素化合物とを配合する。
【００５３】
具体的には、活性水素基に対するイソシアネート基の当量比（イソシアネート基／活性水素基）が、例えば、２．２以上、好ましくは、２．５以上、また、例えば、１３０以下、好ましくは、１００以下となるように、ポリイソシアネートとアニオン性基含有活性水素化合物とを配合する。
【００５４】
これによって、反応生成物（すなわち、アニオン性基を含むポリイソシアネート）の分子末端が、イソシアネート基となる。好ましくは、反応生成物の主鎖の両末端がイソシアネート基となる。
【００５５】
反応生成物の主鎖の両末端がイソシアネート基となるには、好ましくは、トリイソシアネート（すなわち、ポリイソシアネートの誘導体（好ましくは、アダクト誘導体、イソシアヌレート誘導体））と、１つの活性水素基および１つのアニオン性基を併有するアニオン性基含有活性水素化合物（例えば、１つの活性水素基および１つのスルホニル基を併有するスルホニル基含有活性水素化合物、１つの活性水素基および１つのカルボキシル基を併有するカルボキシル基含有活性水素化合物など）とを反応させるか、または、ジイソシアネートと、２つの活性水素基および１つのアニオン性基を併有するアニオン性基含有活性水素化合物（例えば、２つの活性水素基および１つのカルボキシル基を併有するカルボキシル基含有活性水素化合物）とを反応させる。
【００５６】
この反応においては、ポリイソシアネートと、アニオン性基含有活性水素化合物とに加えて、必要により、溶媒と、中和剤とを混合し、窒素雰囲気下、大気圧下で、撹拌および加熱する。
【００５７】
溶媒としては、酢酸エチル、酢酸ブチルなどのエステル類、プロピレングリコールモノメチルエーテルアセテート、プロピレングリコールモノエチルエーテルアセテートなどのエーテルエステル類、ベンゼン、トルエン、キシレンなどの芳香族炭化水素類、ヘキサン、２−エチルヘキシル、シクロヘキサン、メチルシクロヘキサンなどの脂肪族炭化水素類などが挙げられ、好ましくは、エステル類、エーテルエステル類、芳香族炭化水素類が挙げられ、より好ましくは、酢酸エチル、プロピレングリコールモノメチルエーテルアセテート、キシレンが挙げられる。
【００５８】
溶媒は、単独使用または２種類以上併用することができる。
【００５９】
溶媒の配合割合は、ポリイソシアネート１００質量部に対して、例えば、３０質量部以上、好ましくは、４０質量部以上であり、また、例えば、１８０質量部以下である。
【００６０】
中和剤は、好ましくは、アニオン性基含有活性水素化合物が、スルホニル基含有活性水素化合物である場合に、アニオン性基を中和するために配合され、例えば、３級アミンが挙げられる。
【００６１】
３級アミンとしては、例えば、トリメチルアミン、トリエチルアミン、トリプロピルアミン、トリブチルアミン、Ｎ，Ｎ−ジメチルシクロヘキシルアミン、Ｎ−メチルモルホリン、Ｎ−エチルモルホリン、Ｎ−メチルピペリジンまたはＮ−エチルピペリジンなどの３級モノアミン、例えば、１，３−ビス−（ジメチルアミノ）−プロパン、１，４−ビス−（ジメチルアミノ）−ブタン、Ｎ，Ｎ'−ジメチルピペラジンなどの３級ジアミンなどが挙げられる。
【００６２】
中和剤の配合割合は、アニオン性基含有活性水素化合物１モルに対して、例えば、０．５モル以上、また、例えば、２モル以下である。
【００６３】
また、中和剤の配合割合は、アニオン性基含有活性水素化合物１００質量部に対して、例えば、４０質量部以上、好ましくは、５０質量部以上であり、また、例えば、７０質量部以下である。
【００６４】
加熱温度は、例えば、３０℃以上、好ましくは、５０℃以上であり、また、例えば、１００℃以下である。
【００６５】
加熱（撹拌）時間は、例えば、３０分以上、１時間以上であり、また、例えば、４時間以下である。
【００６６】
これにより、アニオン性基を含むポリイソシアネートが得られる。
【００６７】
このようなアニオン性基を含むポリイソシアネートは、分子末端にイソシアネート基を有し、側鎖にアニオン性基を有している。好ましくは、主鎖の両末端がイソシアネート基を有し、側鎖にアニオン性基を有している。
【００６８】
このようなアニオン性基を含むポリイソシアネートとして、好ましくは、脂肪族ポリイソシアネートのイソシアヌレート誘導体をアニオン性基含有活性水素化合物で変性させたアニオン性基を含む脂肪族イソシアヌレートが挙げられる。
【００６９】
アニオン性基を含むポリイソシアネートが、アニオン性基を含む脂肪族イソシアヌレートであれば、中空樹脂粒子が黄変することを抑制でき、かつ、中空樹脂粒子の強度を向上させることができる。
【００７０】
アニオン性基を含むポリイソシアネートにおけるイソシアネート基濃度は、例えば、３．０質量％以上、好ましくは、５．０質量％以上、より好ましくは、１０．０質量％以上であり、例えば、２０．０質量％以下、好ましくは、１５．０質量％以下、より好ましくは、１４．０質量％以下である。
【００７１】
イソシアネート基濃度は、電位差滴定装置を用いて、ＪＩＳ  Ｋ−１６０３に準拠したｎ−ジブチルアミン法により測定できる。
【００７２】
溶媒中で、ポリイソシアネートとアニオン性基含有活性水素化合物とを反応させた場合には、溶媒中のアニオン性基を含むポリイソシアネートの固形分濃度は、例えば、４０質量％以上、好ましくは、５０質量％以上であり、また、例えば、８０質量％以下である。
【００７３】
なお、このような場合には、アニオン性基を含むポリイソシアネートは、溶媒を含む反応液のまま、次の工程において、用いることができる。
【００７４】
続いて、水に、アニオン性基を含むポリイソシアネートと疎水性溶剤とを混合する。
【００７５】
具体的には、まず、アニオン性基を含むポリイソシアネートと疎水性溶剤とを混合し、混合液を調製する。
【００７６】
疎水性溶剤としては、上記した溶媒と同様の溶媒が挙げられる。
【００７７】
疎水性溶剤の配合割合（反応液のまま用いる場合には、反応液の溶媒と疎水性溶剤との総量）は、アニオン性基を含むポリイソシアネート１００質量部に対して、例えば、１４０質量部以上、好ましくは、２００質量部以上であり、また、例えば、９００質量部以下である。
【００７８】
次いで、水を撹拌しながら、水に、混合液を添加する。
【００７９】
このとき、水中に疎水性溶剤が分散される一方、ポリイソシアネートの分子骨格部分が疎水性溶剤と親和し、アニオン性基が水と親和することから、アニオン性基を含むポリイソシアネートは、水と疎水性溶剤との間に介在する。
【００８０】
具体的には、アニオン性基を含むポリイソシアネートは、水中で疎水性溶剤を包む。
【００８１】
これにより、アニオン性基を含むポリイソシアネートにより疎水性溶剤を内包したポリイソシアネート液滴を得る。
【００８２】
このようなポリイソシアネート液滴は、水中に分散されている。
【００８３】
アニオン性基を含むポリイソシアネートは、アニオン性基を有しているため、別途、分散剤を配合しなくても、ポリイソシアネート液滴は、水との混合で容易に分散される。
【００８４】
なお、上記した説明では、まず、アニオン性基を含むポリイソシアネートと疎水性溶剤との混合液を調製し、次いで、水に、その混合液を添加したが、アニオン性基を含むポリイソシアネートと疎水性溶剤とを予め混合せず、アニオン性基を含むポリイソシアネートと疎水性溶剤とのそれぞれを、水に添加することもできる。
【００８５】
続いて、ポリイソシアネート液滴におけるアニオン性基を含むポリイソシアネートと、活性水素基含有化合物とを反応させる。
【００８６】
活性水素基含有化合物は、例えば、水、例えば、アミノ基、水酸基などの活性水素基を２つ以上有する化合物が挙げられる。
【００８７】
活性水素基含有化合物としては、例えば、アミノ基含有化合物、水酸基含有化合物などが挙げられる。
【００８８】
アミノ基含有化合物としては、例えば、芳香族ポリアミン、芳香脂肪族ポリアミン、脂環族ポリアミン、脂肪族ポリアミン、アミノアルコール、ポリオキシエチレン基含有ポリアミン、第１級アミノ基、または、第１級アミノ基および第２級アミノ基を有するアルコキシシリル化合物、ヒドラジンまたはその誘導体などが挙げられる。
【００８９】
芳香族ポリアミンとしては、例えば、４，４’−ジフェニルメタンジアミン、トリレンジアミンなどが挙げられる。
【００９０】
芳香脂肪族ポリアミンとしては、例えば、１，３−または１，４−キシリレンジアミンもしくはその混合物などが挙げられる。
【００９１】
脂環族ポリアミンとしては、例えば、３−アミノメチル−３，５，５−トリメチルシクロヘキシルアミン（別名：イソホロンジアミン）、４，４’−ジシクロヘキシルメタンジアミン、２，５（２，６）−ビス（アミノメチル）ビシクロ［２．２．１］ヘプタン、１，４−シクロヘキサンジアミン、１−アミノ−３−アミノメチル−３，５，５−トリメチルシクロヘキサン、ビス−（４−アミノシクロヘキシル）メタン、ジアミノシクロヘキサン、３，９−ビス（３−アミノプロピル）−２，４，８，１０−テトラオキサスピロ［５，５］ウンデカン、１，３−および１，４−ビス（アミノメチル）シクロヘキサンおよびそれらの混合物などが挙げられる。
【００９２】
脂肪族ポリアミンとしては、例えば、エチレンジアミン、プロピレンジアミン、１，３−プロパンジアミン、１，４−ブタンジアミン、１，５−ペンタンジアミン、１，６−ヘキサメチレンジアミン、１，８−オクタメチレンジアミン、１，１２−ドデカメチレンジアミン、ジエチレントリアミン、トリエチレンテトラミン、テトラエチレンペンタミン、１，２−ジアミノエタン、１，２−ジアミノプロパン、１，３−ジアミノペンタンなどが挙げられる。
【００９３】
アミノアルコールとしては、例えば、２−（（２−アミノエチル）アミノ）エタノール（別名：Ｎ−（２−アミノエチル）エタノールアミン）、２−（（２−アミノエチル）アミノ）−１−メチルプロパノール（別名：Ｎ−（２−アミノエチル）イソプロパノールアミン）などが挙げられる。
【００９４】
ポリオキシエチレン基含有ポリアミンとしては、例えば、ポリオキシエチレンエーテルジアミンなどのポリオキシアルキレンエーテルジアミンが挙げられる。
【００９５】
第１級アミノ基、または、第１級アミノ基および第２級アミノ基を有するアルコキシシリル化合物としては、例えば、γ−アミノプロピルトリメトキシシラン、γ−アミノプロピルトリエトキシシラン、Ｎ−フェニル−γ−アミノプロピルトリメトキシシランなどの第１級アミノ基を有するアルコキシシリル化合物、Ｎ−β（アミノエチル）γ−アミノプロピルトリメトキシシラン（別名：Ｎ−２−（アミノエチル）−３−アミノプロピルトリメトキシシラン）、Ｎ−β（アミノエチル）γ−アミノプロピルトリエトキシシラン（別名：Ｎ−２−（アミノエチル）−３−アミノプロピルトリエトキシシラン）、Ｎ−β（アミノエチル）γ−アミノプロピルメチルジメトキシシラン（別名：Ｎ−２−（アミノエチル）−３−アミノプロピルメチルジメトキシシラン）、Ｎ−β（アミノエチル）γ−アミノプロピルメチルジエトキシシラン（別名：Ｎ−２−（アミノエチル）−３−アミノプロピルメチルジエトキシシラン）などの第１級アミノ基および第２級アミノ基を有するアルコキシシリル化合物などが挙げられる。
【００９６】
ヒドラジンまたはその誘導体としては、例えば、ヒドラジン（水和物を含む）、コハク酸ジヒドラジド、アジピン酸ジヒドラジドなどが挙げられる。
【００９７】
アミノ基含有化合物として、好ましくは、ヒドラジンが挙げられ、より好ましくは、ヒドラジン一水和物が挙げられる。
【００９８】
水酸基含有化合物としては、例えば、エチレングリコール、プロピレングリコール、１，３−プロパンジオール、１，４−ブチレングリコール、１，３−ブチレングリコール、１，２−ブチレングリコール、１，５−ペンタンジオール、１，６−ヘキサンジオール、ネオペンチルグリコール、３−メチル−１，５−ペンタンジオール、２，２，２−トリメチルペンタンジオール、３，３−ジメチロールヘプタン、アルカン（Ｃ７〜２０）ジオール、１，３−または１，４−シクロヘキサンジメタノールおよびそれらの混合物、１，３−または１，４−シクロヘキサンジオールおよびそれらの混合物、水素化ビスフェノールＡ、１，４−ジヒドロキシ−２−ブテン、２，６−ジメチル−１−オクテン−３，８−ジオール、ビスフェノールＡ、ジエチレングリコール、トリエチレングリコール、ジプロピレングリコールなどの２価アルコールが挙げられる。
【００９９】
これら活性水素基含有化合物は、単独使用または２種類以上併用することができる。
【０１００】
活性水素基含有化合物として、好ましくは、アミノ基含有化合物が挙げられる。
【０１０１】
この反応においては、具体的には、ポリイソシアネート液滴が分散されている水中に、活性水素基含有化合物を添加し、撹拌する。
【０１０２】
具体的には、活性水素基含有化合物の活性水素基に対するアニオン性基を含むポリイソシアネートのイソシアネート基の当量比（イソシアネート基／活性水素基）が、例えば、０．５０以上、好ましくは、０．６７以上、また、例えば、１．４３以下、好ましくは、１．２５以下となるように、活性水素基含有化合物を添加する。
【０１０３】
また、この反応では、必要により、緩衝剤と、中和剤とを配合し、必要より、加熱し、撹拌する。
【０１０４】
緩衝剤としては、例えば、リン酸、リン酸二水素ナトリウム、リン酸水素二ナトリウムなどが挙げられる。
【０１０５】
緩衝剤の配合割合は、アニオン性基を含むポリイソシアネート１００質量部に対して、例えば、３０質量部以上、好ましくは、４０質量部以上であり、また、例えば、７０質量部以下である。
【０１０６】
中和剤は、好ましくは、アニオン性基含有活性水素化合物が、カルボキシル基含有活性水素化合物である場合に、アニオン性基を中和するために配合され、例えば、上記した３級アミンなどが挙げられる。
【０１０７】
中和剤の配合割合、アニオン性基を含むポリイソシアネート１モルに対して、例えば、０．０３モル以上、また、例えば、２モル以下である。
【０１０８】
中和剤の配合割合は、アニオン性基を含むポリイソシアネート１００質量部に対して、例えば、１質量部以上であり、好ましくは、１０質量部以下である。
【０１０９】
加熱温度は、例えば、１０℃以上であり、また、例えば、８０℃以下である。
【０１１０】
加熱（撹拌）時間は、例えば、１時間以上であり、また、例えば、２４時間以下である。
【０１１１】
なお、活性水素基含有化合物が水である場合には、水に、アニオン性基を含むポリイソシアネートと疎水性溶剤との混合液を添加し、必要により、上記の条件で加熱し、撹拌することでアニオン性基を含むポリイソシアネートと活性水素基含有化合物とが反応する。
【０１１２】
この反応では、疎水性溶剤と水との界面でアニオン性基を含むポリイソシアネートと活性水素基含有化合物とが界面重合する。すなわち、ポリイソシアネート液滴の表面のアニオン性基を含むポリイソシアネートが、活性水素基含有化合物と反応する。
【０１１３】
そのため、この反応により、疎水性溶剤を内包したウレタン・ウレア樹脂からなる樹脂粒子を得られる。
【０１１４】
このような樹脂粒子は、水中に分散されている。
【０１１５】
ウレタン・ウレア樹脂は、ウレタン基および／またはウレア基を含む重合体である。
【０１１６】
具体的には、活性水素基含有化合物が、水、または、アミノ基含有化合物である場合には、アニオン性基を含むポリイソシアネートのイソシアネート基と、水、または、アミノ基含有化合物のアミノ基とが反応し、ウレア結合が形成され、ウレア樹脂が得られる。
【０１１７】
また、活性水素基含有化合物が、水酸基含有化合物である場合には、アニオン性基を含むポリイソシアネートのイソシアネート基と、水酸基含有化合物の水酸基とが反応し、ウレタン結合が形成され、ウレタン樹脂が得られる。
【０１１８】
また、活性水素基含有化合物が、水またはアミノ基含有化合物、および、水酸基含有化合物である場合には、アニオン性基を含むポリイソシアネートのイソシアネート基と、水、または、アミノ基含有化合物のアミノ基とが反応し、ウレア結合が形成される一方、アニオン性基を含むポリイソシアネートのイソシアネート基と、水酸基含有化合物の水酸基とが反応し、ウレタン結合が形成され、ウレタン・ウレア樹脂が得られる。
【０１１９】
つまり、ウレタン・ウレア樹脂は、アニオン性基を含むポリイソシアネートと、活性水素基含有化合物との反応生成物を含み、好ましくは、アニオン性基を含むポリイソシアネートと、活性水素基含有化合物との反応生成物からなる。
【０１２０】
ウレタン・ウレア樹脂が、アニオン性基を含むポリイソシアネートと、活性水素基含有化合物との反応生成物を含めば、ウレタン・ウレア樹脂により疎水性溶剤を内包することができる。
【０１２１】
樹脂粒子において、ウレタン・ウレア樹脂および疎水性溶剤の総量に対するアニオン性基の含有量は、例えば、０．０７５質量％以上、好ましくは、０．３質量％以上、より好ましくは、０．４質量％以上、さらに好ましくは、０．５質量％以上、とりわけ好ましくは、０．７質量％以上であり、また、例えば、１．７質量％以下、好ましくは、１．２質量％以下である。
【０１２２】
上記のアニオン性基の含有量が、上記の下限以上および上記の上限以下であれば、中空樹脂粒子の粒子径を調整することができる。
【０１２３】
続いて、樹脂粒子おいて内包された疎水性溶剤を除去する。
【０１２４】
具体的には、疎水性溶剤を内包したウレタン・ウレア樹脂からなる樹脂粒子が水に分散されている水分散液を、減圧し、ウレタン・ウレア樹脂に内包された疎水性溶剤を気化させ、水と置換する。その結果、樹脂粒子の内部が中空となる。
【０１２５】
これにより、ウレタン・ウレア樹脂からなり、内部が中空である中空樹脂粒子が得られる。
【０１２６】
このような中空樹脂粒子は、水中に分散されている。
【０１２７】
このウレタン・ウレア樹脂は、アニオン性基を有する。詳しくは、ウレタン・ウレア樹脂は、アニオン性基を含むポリイソシアネートに由来するアニオン性基を有する。
【０１２８】
ウレタン・ウレア樹脂中のアニオン性基の含有量は、０．３質量％以上、好ましくは、１質量％以上、より好ましくは、２質量％以上、さらに好ましくは、３質量％以上、とりわけ好ましくは、５質量％以上であり、また、１０質量％以下、好ましくは、７質量％以下である。
【０１２９】
ウレタン・ウレア樹脂中のアニオン性基の含有量が、上記の下限以上、および、上記の上限以下であれば、中空樹脂粒子の体積平均粒子径を調整することができる。
【０１３０】
一方、ウレタン・ウレア樹脂中のアニオン性基の含有量が、上記上限を上回ると、樹脂の凝集力が高くなり、種々の有機溶剤に不溶となり、中空樹脂粒子を得ることができない。
【０１３１】
また、ウレタン・ウレア樹脂中のアニオン性基の含有量が、上記下限を下回ると、疎水性が過度に強くなり、中空樹脂粒子が凝集して、均一な中空樹脂粒子が得られない。
【０１３２】
なお、ウレタン・ウレア樹脂中のアニオン性基の含有量は、仕込み量から算出することができる。
【０１３３】
得られた中空樹脂粒子は、ウレタン・ウレア樹脂中のアニオン性基の含有量が、上記の範囲であるため、中空樹脂粒子の体積平均粒子径は、調整されており、具体的には、例えば、０．５μｍ以上、好ましくは、３μｍ以上であり、また、例えば、４０μｍ以下、好ましくは、３０μｍ以下、より好ましくは、２０μｍ以下、さらに好ましくは、１０μｍ以下、とりわけ好ましくは、５μｍ以下である。
【０１３４】
なお、体積平均粒子径の測定方法は、後述する実施例で詳述する。
【０１３５】
中空樹脂粒子の体積平均粒子径が、上記の上限以下であれば、例えば、中空樹脂粒子を含む樹脂を基材に塗工する際、塗膜の平滑性が向上する。
【０１３６】
中空樹脂粒子の体積平均粒子径が、上記の下限以上であれば、断熱性に優れる。
【０１３７】
また、この中空樹脂粒子の製造方法では、アニオン性基を含むポリイソシアネートは、アニオン性基を有しているため、安定して分散することができる。そのため、中空樹脂粒子の体積平均粒子径を調整することができる。
【０１３８】
また、中空樹脂粒子は、内部が中空である。そして、この中空樹脂粒子は、中空樹脂粒子の体積平均粒子径が調整されているため、中空樹脂粒子は、内部が中空であっても、強度に優れ、また、内部空間を大きくすることができ、断熱性に優れる。
【０１３９】
中空樹脂粒子の体積中空率は、例えば、３０％以上、好ましくは、４０％以上であり、また、例えば、９０％以下、好ましくは、７５％以下、より好ましくは、７０％以下である。
【０１４０】
中空樹脂粒子の体積中空率が、上記の上限以下であれば、強度に優れる。
【０１４１】
中空樹脂粒子の体積中空率が、上記の下限以上であれば、断熱性に優れる。
【０１４２】
なお、体積中空率の測定方法は、後述する実施例で詳述する。
【０１４３】
なお、上記した説明では、水に、アニオン性基を含むポリイソシアネートと疎水性溶剤とを混合し、アニオン性基を含むポリイソシアネートにより疎水性溶剤を内包したポリイソシアネート液滴を得る工程において、分散剤を配合することなく、アニオン性基を含むポリイソシアネートを分散しているが、分散剤を配合して、アニオン性基を含むポリイソシアネートを分散してもよい。
【０１４４】
このような中空樹脂粒子は、例えば、感熱記録材料、農薬、医薬、香料、液晶、接着剤などの分野において用いることができ、とりわけ、感熱記録材料に、好適に用いることができる。
【０１４５】
そのため、支持層と、断熱層と、感熱記録層とを順に備える感熱記録材料において、この中空樹脂粒子を断熱層に含有させることが好適である。
【０１４６】
具体的には、図１において、感熱記録材料１は、支持層２と、断熱層３と、感熱記録層４とを順に備える。
【０１４７】
感熱記録材料１は、熱によって、色を変化させる材料であって、例えば、感熱記録紙、熱転写受容紙などが挙げられる。
【０１４８】
支持層２としては、例えば、紙、プラスチックシートなどが挙げられる。支持層２の厚みは、目的および用途に応じて、適宜設定される。
【０１４９】
断熱層３は、感熱記録層４を発色させるために感熱ヘッドから与えられる熱の放散を防ぐ層である。
【０１５０】
断熱層３は、上記の中空樹脂粒子と、ポリビニルアルコール、ポリアクリルアミド、スチレン／ブタジエン  エマルション、アクリルエマルションなどのバインダー樹脂とを含む。断熱層３の厚みは、目的および用途に応じて、適宜設定される。
【０１５１】
感熱記録層４は、上記のバインダー樹脂と、染料と、顕色剤とを含む。
【０１５２】
染料としては、例えば、フロオラン系有機染料、トリアリルメタン系有機染料、フェノキシアジン系有機染料などの公知の塩基性有機染料が挙げられる。
【０１５３】
顕色剤としては、特に制限されず、例えば、フェノール性化合物、芳香族カルボン酸などの公知の顕色剤が挙げられる。
【０１５４】
感熱記録層４の厚みは、目的および用途に応じて、適宜設定される。
【０１５５】
感熱記録材料１を製造するには、まず、支持層２上に、断熱層３を形成する。
【０１５６】
断熱層３を形成するには、中空樹脂粒子とバインダー樹脂との混合物を、カーテンコート法、ロールコート法、ブレードコート法などの公知のコート法によって、塗布し、その後、乾燥させる。
【０１５７】
次いで、断熱層３上に、感熱記録層４を形成する。
【０１５８】
感熱記録層４を形成するには、上記のバインダー樹脂と、染料と、顕色剤との混合物を、カーテンコート法、ロールコート法、ブレードコート法などの公知のコート法によって、塗布し、その後、乾燥させる。
【０１５９】
これにより、感熱記録材料１が得られる。
【０１６０】
そして、このような感熱記録材料１において、断熱層３は上記の中空樹脂粒子を含んでいる。そのため、感熱記録材料１は、断熱性に優れる。
【０１６１】
また、上記した説明では、感熱記録材料１は、支持層２、断熱層３および感熱記録層４からなるが、例えば、支持層２と断熱層３との間や、断熱層３と感熱記録層４との間に、中間層（図示せず）が介在されていてもよい。
【実施例】
【０１６２】
以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値（「以下」、「未満」として定義されている数値）または下限値（「以上」、「超過」として定義されている数値）に代替することができる。また、以下の記載において特に言及がない限り、「部」および「％」は質量基準である。
１．アニオン性基を含むポリイソシアネートの調製
合成例１
電磁誘導撹拌機、還流冷却付きのフラスコに、ＨＤＩヌレート（ＨＤＩのイソシアヌレート誘導体、三井化学社製タケネートＤ−１７０Ｎ）  ６４．０質量部、３−（シクロヘキシルアミノ）−プロパンスルホン酸  ７．０質量部、Ｎ，Ｎ−ジメチルシクロヘキシルアミン  ４．０質量部、および、プロピレングリコールモノメチルエーテルアセテート  ２５．０質量部を入れた。次いで、フラスコ内を、窒素ガスで置換し、７０℃で１時間、さらに８０℃で４時間加熱撹拌し、スルホニル基を含むＨＤＩのイソシアヌレートを得た。固形分濃度は７４．５％、イソシアネート基濃度は１１．８％であった。
【０１６３】
合成例２〜合成例７
配合処方を、表１の記載に従って変更した以外は、合成例１と同様に処理して、アニオン性基を含むポリイソシアネートを得た。
【０１６４】
なお、合成例６について、８０℃で４時間加熱後に、スルホニル基を含むＨＤＩのイソシアヌレートを含む溶液を、放冷すると、スルホニル基を含むＨＤＩのイソシアヌレートが固化した。
【０１６５】
合成例８
電磁誘導撹拌機、還流冷却付きのフラスコに、ＸＤＩのＴＭＰアダクト（ＸＤＩとトリメチロールプロパン（ＴＭＰ）との反応より生成するポリオール誘導体、三井化学社製タケネートＤ−１１０Ｎ、７６．５％の酢酸エチル溶液）  ６１．６質量部、３−（シクロヘキシルアミノ）−プロパンスルホン酸  １．８質量部、Ｎ，Ｎ−ジメチルシクロヘキシルアミン  １．１質量部、および、プロピレングリコールモノメチルエーテルアセテート  ３５．５質量部を入れた。次いで、フラスコ内を、窒素ガスで置換し、７０℃で１時間、さらに８０℃で２時間加熱撹拌することで、スルホニル基を含むＸＤＩのＴＭＰアダクトを得た。固形分濃度は５０．５％、イソシアネート基濃度は６．６％であった。
【０１６６】
合成例９
電磁誘導撹拌機、還流冷却付きのフラスコに、ＸＤＩヌレート（ＸＤＩのイソシアヌレート、三井化学社製タケネートＤ−１３１Ｎ、７８％の酢酸エチル溶液）  ５９．６質量部、３−（シクロヘキシルアミノ）−プロパンスルホン酸  ２．２質量部、Ｎ，Ｎ−ジメチルシクロヘキシルアミン  １．３質量部、および、プロピレングリコールモノメチルエーテルアセテート  ３６．９質量部を入れた。次いで、フラスコ内を、窒素ガスで置換し、７０℃で１時間、さらに８０℃で１時間加熱撹拌することで、スルホニル基を含むＸＤＩのイソシアヌレートを得た。固形分濃度は５０．８％、イソシアネート基濃度は７．９％であった。
【０１６７】
合成例１０
電磁誘導撹拌機、還流冷却付きのフラスコにＨＤＩヌレート  （三井化学社製タケネートＤ−１７０Ｎ）  ４８．２質量部、グリコール酸  １．８質量部、および、酢酸エチル  （ＥＡ）  ５０．０質量部を入れた。次いで、フラスコ内を、窒素ガスで置換し、５０℃で１時間、さらに、８０℃で１２時間加熱撹拌することで、カルボキシル基を含むＨＤＩのイソシアヌレートを得た。固形分濃度は５０．４％、イソシアネート基濃度は７．９％であった。
２．中空樹脂粒子の製造
実施例１
合成例１で得たスルホニル基を含むＨＤＩのイソシアヌレート  ２６．９質量部、プロピレングリコールモノメチルエーテルアセテート  ７３．１質量部を混合し、混合液を調製した。次いで、特殊機化工業社製ＴＫホモミキサー（鋸歯型）で１０００ｒｐｍに撹拌しながら、蒸留水２９６質量部に、混合液を添加して５分間撹拌した。これにより、スルホニル基を含むＨＤＩのイソシアヌレートによりプロピレングリコールモノメチルエーテルアセテートを内包したポリイソシアネート液滴を含む水分散液を得た。
【０１６８】
次いで、この水分散液を攪拌機、還流冷却付きのフラスコに移し、リン酸水素二ナトリウムの５％水溶液を１６質量部、ヒドラジン・一水和物を１．９質量部添加して、室温で３時間撹拌した。これにより、プロピレングリコールモノメチルエーテルアセテートを内包したウレア樹脂からなる樹脂粒子を含む水分散液を得た。
【０１６９】
その後、この水分散液を、減圧し、樹脂粒子に内包されたプロピレングリコールモノメチルエーテルアセテートを留去し、中空樹脂粒子を含む水分散液を得た。
【０１７０】
実施例２
合成例１で得たスルホニル基を含むＨＤＩのイソシアヌレート  ２６．９質量部、プロピレングリコールモノメチルエーテルアセテート  １３．１質量部、キシレン６０質量部を混合し、混合液を調製した。次いで、特殊機化工業社製ＴＫホモミキサー（鋸歯型）で１０００ｒｐｍに撹拌しながら、蒸留水２９６質量部に、混合液を添加して５分間撹拌した。これにより、スルホニル基を含むＨＤＩのイソシアヌレートによりプロピレングリコールモノメチルエーテルアセテートおよびキシレンを内包したポリイソシアネート液滴を含む水分散液を得た。
【０１７１】
次いで、この混合液を攪拌機、還流冷却付きのフラスコに移し、リン酸水素二ナトリウムの５％水溶液を１６質量部、ヒドラジン・一水和物を１．９質量部添加して、室温で３時間撹拌した。これにより、プロピレングリコールモノメチルエーテルアセテートおよびキシレンを内包したウレア樹脂からなる樹脂粒子を含む水分散液を得た。
【０１７２】
その後、この水分散液を、減圧し、樹脂粒子に内包されたプロピレングリコールモノメチルエーテルアセテートおよびキシレンを留去し、中空樹脂粒子を含む水分散液を得た。
【０１７３】
実施例３〜実施例９
配合処方を、表２の記載に従って変更した以外は、実施例２と同様に処理して、中空樹脂粒子を含む水分散液を得た。
【０１７４】
比較例１
合成例６で得た合成例１で得たスルホニル基を含むＨＤＩのイソシアヌレートは、固化し、疎水性溶剤に溶かすことができなかったため、中空樹脂粒子を製造することができなかった。
【０１７５】
比較例２
配合処方を、表２の記載に従って変更した以外は、実施例２と同様に処理して、中空樹脂粒子を含む水分散液を得た。
【０１７６】
比較例３
ＨＤＩヌレート（三井化学社製タケネートＤ−１７０Ｎ）  ２０．０質量部、プロピレングリコールモノメチルエーテルアセテート２０．０質量部、キシレン６０質量部を混合し、混合液を調製した。次いで、特殊機化工業社製ＴＫホモミキサー（鋸歯型）で１０００ｒｐｍに撹拌しながら、蒸留水２９６質量部に、混合液を添加して５分間撹拌した。次いで、これを攪拌機、還流冷却付きのフラスコに移し、リン酸水素二ナトリウムの５％水溶液を１６質量部、ヒドラジン・一水和物を２．５質量部添加したところ、凝集物が大量に発生した。そのため、中空樹脂粒子を製造できなかった。
【０１７７】
比較例４
ＨＤＩヌレート（三井化学社製タケネートＤ−１７０Ｎ）  ２０．０質量部、プロピレングリコールモノメチルエーテルアセテート２０．０質量部、キシレン６０．０質量部を混合し、混合液を調製した。次いで、特殊機化工業社製ＴＫホモミキサー（鋸歯型）で１０００ｒｐｍに撹拌しながら、分散剤としてのポリビニルピロリドン（ＰＶＰ）６．０質量部を蒸留水２９６質量部に溶解させたものに、混合液を添加して５分間撹拌した。次いで、これを攪拌機、還流冷却付きのフラスコに移し、リン酸水素二ナトリウムの５％水溶液を１６質量部、ヒドラジン・一水和物を２．５質量部添加して、室温で撹拌したところ、凝集物が大量に発生した。
３．評価
（体積平均粒子径）
実施例１〜実施例９、および、比較例２の中空樹脂粒子について、中空樹脂粒子の体積平均粒子径を測定した。具体的には、試料１ｇと蒸留水１０ｇとを３０ｍLガラス製サンプル瓶に採取し、マグネティックスターラーで５分間撹拌した後、粒度分析計マイクロトラックＨＲＡ(日機装株式会社製)を用い、下記条件で粒度分布測定を実施した。
【０１７８】
Ｐａｒｔｉｃｌｅ  Ｔｒａｎｓｐａｒｅｎｃｙ        ＝Ｔｒａｎｓｐ
Ｓｐｈｅｒｉｃａｌ  Ｐａｒｔｉｃｌｅｓ            ＝Ｙeｓ
Ｐａｒｔｉｃｌｅ  Ｒｅｆｒａｃｔｉｖｅ  Ｉｎｄｅｘ＝１．５０
Ｆｌｕｉｄ  Ｒｅｆｒａｃｔｉｖｅ  Ｉｎｄｅｘ      ＝１．３３３
その結果を表２に示す。
【０１７９】
比較例４について、得られた凝集物を光学顕微鏡により、無作為に選んだ５０個の中空樹脂粒子の粒子径を測定した。その結果を表２に示す。
（体積中空率）
実施例１〜実施例９、および、比較例２の中空樹脂粒子について、中空樹脂粒子の体積中空率を測定した。具体的には、中空樹脂粒子を含む水分散液をアルミホイル上に塗布し、４０℃で１２時間以上乾燥し、塗膜を得た。次いで、この塗膜を、液体窒素に浸して凍結させた後、速やかに切断し、得られた切断面を電子顕微鏡により観察した。無作為に選んだ１０個の中空樹脂粒子の粒子径および中空部分の径を測定し、中空率を計算した。得られた中空率の平均値を中空樹脂粒子の体積中空率とした。
【０１８０】
その結果を表２に示す。
（アニオン性基を含むポリイソシアネートの保存安定性）
アニオン性基を含むポリイソシアネートを含む溶液を、窒素雰囲気下で７２時間静置した。
【０１８１】
保存安定性に関して次の基準で優劣を評価した。その結果を表２に示す。
○：溶液が透明であり、増粘が観測されなかった。
×：溶液が不透明となったか、または、増粘が観測された。
（中空樹脂粒子の粒子安定性）
実施例１〜実施例９、および、比較例２〜比較例４の中空樹脂粒子について、１ｍｍ以上の凝集物の有無を確認にした。
【０１８２】
粒子安定性に関して次の基準で優劣を評価した。その結果を表２に示す。
◎：１ｍｍ以上の凝集物が観測されなかった。
○：１ｍｍ以上の凝集物がわずかに観測された。
×：１ｍｍ以上の凝集物が大量に観測された。
（無黄変性）
中空樹脂粒子を含む水分散液をポリメタクリル酸メチル樹脂（ＰＭＭＡ）板上に塗布した。得られた試験用サンプルを、ＱＵＶ促進耐候試験機にて、昼間（６０℃×相対湿度１０％×４時間×光照射）、夜間（５０℃×相対湿度９５％×４時間×光照射なし）を１サイクルとして計１８サイクル処理した。光照射面は塗膜側とした。処理前後の塗膜を色差計（日本電色工業製、ＳＥ２０００）にて評価し、処理前後の黄変度ΔＥを算出した。
○：処理前後の黄変度  ２．００未満
△：処理前後の黄変度  ２．００以上４．００未満
×：処理前後の黄変度  ４．００以上
その結果を表２に示す。
【０１８３】
【表１】
2019034283.tif 000002
【０１８４】
【表２】
2019034283.tif 000003
【０１８５】
４．考察
ウレタン・ウレア樹脂中のアニオン性基の含有量が、０．３質量％以上１０質量％以下である実施例１〜実施例９では、その体積平均粒子径を、０．５μｍ以上３０μｍ以下に調整できたことがわかる。
【０１８６】
一方、ウレタン・ウレア樹脂中のアニオン性基の含有量が、０．３質量％を下回る比較例２では、疎水性が過度に強くなり、中空樹脂粒子が凝集することで、その体積平均粒子径が、４１．１μｍと大きくなり、中空樹脂粒子の体積平均粒子径を調整できなかったことがわかる。
【０１８７】
また、ウレタン・ウレア樹脂中のアニオン性基の含有量が、１０質量％を上回る比較例１は、親水性が過度に強くなり、スルホニル基を含むＨＤＩのイソシアヌレートが固化し、中空樹脂粒子を製造することができず、中空樹脂粒子の体積平均粒子径を調整できなかったことがわかる。
【０１８８】
アニオン性基を含むポリイソシアネートは、ポリイソシアネートをアニオン性基含有活性水素化合物で変性させず、分散剤（ポリビニルピロリドン（ＰＶＰ））を用いて、分散させた比較例４は、分散が不均一となり、凝集物が大量に発生した。そのため、中空樹脂粒子の体積平均粒子径を調整できなかったことがわかる。
【図１】
2019034283.tif 000004